(57)【特許請求の範囲】
【請求項１】
チタン、ジルコニウム、バナジウム、ニオブ、タンタル、モリブデンおよびタングステンからなる群より選ばれる１種の金属Ａを０．２質量％以上含有し、
チタン、ジルコニウム、バナジウム、ニオブ、タンタル、モリブデンおよびタングステンからなる群より選ばれる１種の金属Ｚを０．２質量％以上（ただし、金属Ｚは、金属Ａと異なる種類の金属とする。）含有し、
且つ
金属Ａと金属Ｚとの合計が２５質量％以上である金属炭窒酸化物からなり、
粉末Ｘ線回折法（Ｃｕ−Ｋα線）によって前記金属炭窒酸化物を測定した際に、回折角２θ＝３３°〜４３°の間に、回折線ピークが４つ以上観測されることを特徴とする燃料電池用触媒。
【請求項２】
前記金属炭窒酸化物が、金属Ａを含有する炭窒酸化物と、金属Ｚを含有する炭窒酸化物とを含む混合物であり、金属Ａを含有する炭窒酸化物を金属換算で０．２質量％以上含み、金属Ｚを含有する炭窒酸化物を金属換算で０．２質量％以上含む請求項１に記載の燃料電池用触媒。
【請求項３】
前記金属Ａと前記金属Ｚとのモル比（金属Ａ／金属Ｚ）が、１以上１５以下である請求項１または２に記載の燃料電池用触媒。
【請求項４】
前記金属Ａおよび前記金属Ｚの組み合わせが、下記（ａ）および（ｂ）、下記（ａ）および（ｃ）、または下記（ｂ）および（ｃ）である請求項１〜３のいずれか一項に記載の燃料電池用触媒；
（ａ）チタンおよびジルコニウムからなる群より選ばれる一種の金属
（ｂ）バナジウム、ニオブおよびタンタルからなる群より選ばれる一種の金属
（ｃ）モリブデンおよびタングステンからなる群より選ばれる一種の金属。
【請求項５】
前記金属炭窒酸化物の組成式が、ＡaＺbＣxＮyＯz（ただし、Ａは金属Ａを表し、Ｚは金属Ｚを表し、a、ｂ、ｘ、ｙ、ｚは原子数の比を表し、０．０１≦ａ＜１、０＜ｂ≦０．９９、０．０１≦ｘ≦２、０．０１≦ｙ≦２、０．０１≦ｚ≦３、ａ＋ｂ＝１、かつｘ＋ｙ＋ｚ≦５である。）で表されることを特徴とする請求項１〜４のいずれか一項に記載の燃料電池用触媒。
【請求項６】
請求項１〜５のいずれか一項に記載の触媒を含むことを特徴とする燃料電池用触媒層。
【請求項７】
さらに電子伝導性粒子を含むことを特徴とする請求項６に記載の燃料電池用触媒層。
【請求項８】
燃料電池用触媒層と多孔質支持層とを有する電極であって、前記燃料電池用触媒層が請求項６または７に記載の燃料電池用触媒層であることを特徴とする電極。
【請求項９】
カソードとアノードと前記カソードおよび前記アノードの間に配置された電解質膜とを有する膜電極接合体であって、前記カソードおよび／または前記アノードが請求項８に記載の電極であることを特徴とする膜電極接合体。
【請求項１０】
請求項９に記載の膜電極接合体を備えることを特徴とする燃料電池。
【請求項１１】
請求項９に記載の膜電極接合体を備えることを特徴とする固体高分子形燃料電池。
【請求項１２】
発電機能、発光機能、発熱機能、音響発生機能、運動機能、表示機能および充電機能からなる群より選ばれる少なくとも一つの機能を有する物品であって、請求項１０または１１に記載の燃料電池を備えていることを特徴とする物品。
【請求項１３】
前記物品が、建材、照明器具、意匠性窓ガラス、機械、車両、ガラス製品、家電製品、農業資材、電子機器、携帯電話、美容器具、携帯情報端末、工具、食器、風呂用品、トイレ用品、家具、衣類、布製品、繊維、革製品、紙製品、樹脂製品、スポーツ用品、布団、容器、眼鏡、看板、配管、配線、金具、衛生資材、自動車用品、文房具、ワッペン、帽子、鞄、靴、傘、ブラインド、バルーン、照明、発光ダイオード（ＬＥＤ）、信号機、街灯、玩具、道路標識、装飾品、テント、交通信号機、掲示板、アウトドア用品、教材、造花、オブジェ、心臓ペースメーカー用電源、ペルチェ素子を備えた加熱器用の電源およびペルチェ素子を備えた冷却器用の電源からなる群より選ばれる少なくとも１種である、請求項１２に記載の物品。
【請求項１４】
チタン、ジルコニウム、バナジウム、ニオブ、タンタル、モリブデンおよびタングステンからなる群より選ばれる１種の金属Ａの酸化物と、チタン、ジルコニウム、バナジウム、ニオブ、タンタル、モリブデンおよびタングステンからなる群より選ばれる１種の金属Ｚ（ただし、金属Ｚは、金属Ａと異なる種類の金属とする。）の酸化物と、炭素との混合物を、窒素雰囲気中で６００〜２０００℃の範囲で加熱することにより金属炭窒化物を得る工程（ia）と、
前記金属炭窒化物を酸素含有不活性ガス中で加熱することにより、金属炭窒酸化物を得る工程（ii）とを含むことを特徴とする請求項１〜５のいずれか一項に記載の触媒の製造方法。
【請求項１５】
前記金属Ａの酸化物、前記金属Ａの窒化物および前記金属Ａの炭化物からなる群より選ばれる１種以上の化合物と、前記金属Ｚの酸化物、前記金属Ｚの窒化物および前記金属Ｚの炭化物からなる群より選ばれる１種以上の化合物との混合物（ただし、当該混合物は少なくとも炭化物を含む。）を、不活性ガス中（ただし、前記混合物中に窒化物を含まない場合は、窒素雰囲気中とする。）で６００〜２０００℃の範囲で加熱することにより金属炭窒化物を得る工程（ib）と、
前記金属炭窒化物を酸素含有不活性ガス中で加熱することにより、金属炭窒酸化物を得る工程（ii）とを含むことを特徴とする請求項１〜５のいずれか一項に記載の触媒の製造方法。
【請求項１６】
前記工程（ii）における加熱の温度が４００〜１４００℃の範囲であることを特徴とする請求項１４または１５に記載の触媒の製造方法。
【請求項１７】
前記工程（ii）における酸素ガス濃度が０．１〜１０容量％の範囲であることを特徴とする請求項１４〜１６のいずれか一項に記載の触媒の製造方法。
【発明の詳細な説明】
【技術分野】
【０００１】
本発明は触媒およびその製造方法ならびにその用途に関する。
【背景技術】
【０００２】
触媒は、化学平衡論的に進行すべき反応の速度を、反応の活性化エネルギーを下げることによって加速させる働きがあり、合成、分解等、化学反応プロセスの多岐にわたり用いられている。このうち、均一系触媒は、溶媒中に溶解等分散させることによって、目的とする化合物の合成を液相中等で効率的に進行させることが可能である。不均一系触媒は、担体に触媒を固定することによって、目的とする物質を効率的に合成、または分解し、且つ触媒を容易に生成物質から分離回収することが可能となるために、規模の大きな化学合成工場において特に有用である。不均一系触媒の内、電極表面に固定することによって、電気化学反応に用い、より小さな過電圧で目的とする反応を進行させることを可能にする触媒を電極触媒と呼ぶ。過電圧を小さくし、より多くの電気エネルギーを発生させるという目的から、電極触媒は特に燃料電池に必要とされている。【０００３】
燃料電池には、電解質の種類や電極の種類により種々のタイプに分類され、代表的なものとしては、アルカリ型、リン酸型、溶融炭酸塩型、固体電解質型、固体高分子型がある。この中でも低温（−４０℃程度）から１２０℃程度で作動可能な固体高分子型燃料電池が注目を集め、近年、自動車用低公害動力源としての開発・実用化が進んでいる。固体高分子型燃料電池の用途としては、車両用駆動源や定置型電源が検討されているが、これらの用途に適用されるためには、長期間に渡る耐久性が求められている。【０００４】
この高分子固体形燃料電池は、高分子固体電解質をアノードとカソードとで挟み、アノードに燃料を供給し、カソードに酸素または空気を供給して、カソードで酸素が還元されて電気を取り出す形式である。燃料には水素またはメタノールなどが主として用いられる。【０００５】
従来、燃料電池の反応速度を高め、燃料電池のエネルギー変換効率を高めるために、燃料電池のカソード（空気極）表面やアノード（燃料極）表面には、触媒を含む層（以下「燃料電池用触媒層」とも記す。）が設けられていた。【０００６】
この触媒として、一般的に貴金属が用いられており、貴金属の中でも高い電位で安定であり、活性が高い白金が、主として用いられてきた。しかし、白金は価格が高く、また資源量が限られていることから、代替可能な触媒の開発が求められていた。【０００７】
また、カソード表面に用いる貴金属は酸性雰囲気下では、溶解する場合があり、長期間に渡る耐久性が必要な用途には適さないという問題があった。このため酸性雰囲気下で腐食せず、耐久性に優れ、高い酸素還元能を有する触媒の開発が強く求められていた。【０００８】
白金に代わる触媒として、炭素、窒素、ホウ素等の非金属を含む材料が触媒として近年着目されている。これらの非金属を含む材料は、白金などの貴金属と比較して価格が安く、また資源量が豊富である。【０００９】
非特許文献１では、ジルコニウムをベースとしたＺｒＯｘＮ化合物に、酸素還元能を示すことが報告されている。【００１０】
特許文献１では、白金代替材料として長周期表４族、５族及び１４族の元素群から選ばれる1種以上の元素の窒化物を含む酸素還元電極材料が開示されている。【００１１】
しかしながら、これらの非金属を含む材料は、触媒として実用的に充分な酸素還元能が得られていないという問題点があった。【００１２】
また、特許文献２では、炭化物、酸化物、窒化物を混合し、真空、不活性または非酸化性雰囲気下、５００〜１５００℃で加熱をした炭窒酸化物が開示されている。【００１３】
しかしながら、特許文献２に開示されている炭窒酸化物は、薄膜磁気ヘッドセラミックス基板材料であり、この炭窒酸化物を触媒として用いることは検討されていない。【００１４】
特許文献３では、二種類の以上の金属を含むペロブスカイト構造をとる酸化物が白金代替の触媒となる可能性について検討されているが、実施例に示されているように、効能は白金を補助する担体としての役割を超えるものではなく、充分な活性を持たない。【００１５】
なお、白金は、上記燃料電池用の触媒としてだけでなく、排ガス処理用触媒または有機合成用触媒としても有用であるが、白金は価格が高く、また資源量が限られているため、これらの用途においても代替可能な触媒の開発が求められていた。
【先行技術文献】
【特許文献】
【００１６】
【特許文献１】特開２００７−３１７８１号公報
【特許文献２】特開２００３−３４２０５８号公報
【特許文献３】特開２００８−４２８６号公報
【非特許文献】
【００１７】
【非特許文献１】S.Doi,A.Ishihara,S.Mitsushima,N.kamiya,and K.Ota、「Journal of The Electrochemical Society」、2007年、154 (3) B362-B369
【発明の概要】
【発明が解決しようとする課題】
【００１８】
本発明はこのような従来技術における問題点の解決を課題としており、本発明の目的は、酸性電解質中や高電位で腐食せず、耐久性に優れ、高い酸素還元能を有する触媒を提供することにある。
【課題を解決するための手段】
【００１９】
本発明者らは、上記従来技術の問題点を解決すべく鋭意検討した結果、特定の二種類の金属を特定の割合で含有する炭窒酸化物からなる触媒が、酸性電解質中や高電位で腐食せず、耐久性に優れ、高い酸素還元能を有することを見出し、本発明を完成するに至った。【００２０】
本発明は、たとえば以下の（１）〜（１７）に関する。【００２１】
（１）
チタン、ジルコニウム、バナジウム、ニオブ、タンタル、モリブデンおよびタングステンからなる群より選ばれる１種の金属Ａを０．２質量％以上含有し、
チタン、ジルコニウム、バナジウム、ニオブ、タンタル、モリブデンおよびタングステンからなる群より選ばれる１種の金属Ｚを０．２質量％以上（ただし、金属Ｚは、金属Ａと異なる種類の金属とする。）含有し、
且つ
金属Ａと金属Ｚとの合計が２５質量％以上である金属炭窒酸化物からなり、
粉末Ｘ線回折法（Ｃｕ−Ｋα線）によって前記金属炭窒酸化物を測定した際に、回折角２θ＝３３°〜４３°の間に、回折線ピークが４つ以上観測されることを特徴とする触媒。【００２２】
（２）
前記金属炭窒酸化物が、金属Ａを含有する炭窒酸化物と、金属Ｚを含有する炭窒酸化物とを含む混合物であり、金属Ａを含有する炭窒酸化物を金属換算で０．２質量％以上含み、金属Ｚを含有する炭窒酸化物を金属換算で０．２質量％以上含む（１）に記載の触媒。【００２３】
（３）
前記金属Ａと前記金属Ｚとのモル比（金属Ａ／金属Ｚ）が、１以上１５以下である（１）または（２）に記載の触媒。【００２４】
（４）
前記金属Ａおよび前記金属Ｚの組み合わせが、下記（ａ）および（ｂ）、下記（ａ）および（ｃ）、または下記（ｂ）および（ｃ）である（１）〜（３）のいずれかに記載の触媒；
（ａ）チタンおよびジルコニウムからなる群より選ばれる一種の金属
（ｂ）バナジウム、ニオブおよびタンタルからなる群より選ばれる一種の金属
（ｃ）モリブデンおよびタングステンからなる群より選ばれる一種の金属。【００２５】
（５）
前記金属炭窒酸化物の組成式が、ＡaＺbＣxＮyＯz（ただし、Ａは金属Ａを表し、Ｚは金属Ｚを表し、a、ｂ、ｘ、ｙ、ｚは原子数の比を表し、０．０１≦ａ＜１、０＜ｂ≦０．９９、０．０１≦ｘ≦２、０．０１≦ｙ≦２、０．０１≦ｚ≦３、ａ＋ｂ＝１、かつｘ＋ｙ＋ｚ≦５である。）で表されることを特徴とする（１）〜（４）のいずれかに記載の触媒。【００２６】
（６）
（１）〜（５）のいずれかに記載の触媒を含むことを特徴とする燃料電池用触媒層。【００２７】
（７）
さらに電子伝導性粒子を含むことを特徴とする（６）に記載の燃料電池用触媒層。【００２８】
（８）
燃料電池用触媒層と多孔質支持層とを有する電極であって、前記燃料電池用触媒層が（６）または（７）に記載の燃料電池用触媒層であることを特徴とする電極。【００２９】
（９）
カソードとアノードと前記カソードおよび前記アノードの間に配置された電解質膜とを有する膜電極接合体であって、前記カソードおよび／または前記アノードが（８）に記載の電極であることを特徴とする膜電極接合体。【００３０】
（１０）
（９）に記載の膜電極接合体を備えることを特徴とする燃料電池。【００３１】
（１１）
（９）に記載の膜電極接合体を備えることを特徴とする固体高分子形燃料電池。【００３２】
（１２）
発電機能、発光機能、発熱機能、音響発生機能、運動機能、表示機能および充電機能からなる群より選ばれる少なくとも一つの機能を有する物品であって、（１０）または（１１）に記載の燃料電池を備えていることを特徴とする物品。【００３３】
（１３）
前記物品が、建材、照明器具、意匠性窓ガラス、機械、車両、ガラス製品、家電製品、農業資材、電子機器、携帯電話、美容器具、携帯情報端末、工具、食器、風呂用品、トイレ用品、家具、衣類、布製品、繊維、革製品、紙製品、樹脂製品、スポーツ用品、布団、容器、眼鏡、看板、配管、配線、金具、衛生資材、自動車用品、文房具、ワッペン、帽子、鞄、靴、傘、ブラインド、バルーン、照明、発光ダイオード（ＬＥＤ）、信号機、街灯、玩具、道路標識、装飾品、テント、交通信号機、掲示板、アウトドア用品、教材、造花、オブジェ、心臓ペースメーカー用電源、ペルチェ素子を備えた加熱器用の電源およびペルチェ素子を備えた冷却器用の電源からなる群より選ばれる少なくとも１種である、（１２）に記載の物品。【００３４】
（１４）
チタン、ジルコニウム、バナジウム、ニオブ、タンタル、モリブデンおよびタングステンからなる群より選ばれる１種の金属Ａの酸化物と、チタン、ジルコニウム、バナジウム、ニオブ、タンタル、モリブデンおよびタングステンからなる群より選ばれる１種の金属Ｚ（ただし、金属Ｚは、金属Ａと異なる種類の金属とする。）の酸化物と、炭素との混合物を、窒素雰囲気中で６００〜２０００℃の範囲で加熱することにより金属炭窒化物を得る工程（ia）と、
前記金属炭窒化物を酸素含有不活性ガス中で加熱することにより、金属炭窒酸化物を得る工程（ii）とを含むことを特徴とする（１）〜（５）のいずれかに記載の触媒の製造方法。【００３５】
（１５）
前記金属Ａの酸化物、前記金属Ａの窒化物および前記金属Ａの炭化物からなる群より選ばれる１種以上の化合物と、前記金属Ｚの酸化物、前記金属Ｚの窒化物および前記金属Ｚの炭化物からなる群より選ばれる１種以上の化合物との混合物（ただし、当該混合物は少なくとも炭化物を含む。）を、不活性ガス中（ただし、前記混合物中に窒化物を含まない場合は、窒素雰囲気中とする。）で６００〜２０００℃の範囲で加熱することにより金属炭窒化物を得る工程（ib）と、
前記金属炭窒化物を酸素含有不活性ガス中で加熱することにより、金属炭窒酸化物を得る工程（ii）とを含むことを特徴とする（１）〜（５）のいずれかに記載の触媒の製造方法。【００３６】
（１６）
前記工程（ii）における加熱の温度が４００〜１４００℃の範囲であることを特徴とする（１４）または（１５）に記載の触媒の製造方法。【００３７】
（１７）
前記工程（ii）における酸素ガス濃度が０．１〜１０容量％の範囲であることを特徴とする（１４）〜（１６）のいずれかに記載の触媒の製造方法。
【発明の効果】
【００３８】
本発明の触媒は、酸性電解質中や高電位で腐食せず、安定であり、高い酸素還元能を有し、かつ白金と比べ安価である。したがって、前記触媒を備えた燃料電池は、比較的安価で性能が優れている。
【図面の簡単な説明】
【００３９】
【図１】図１は、実施例１の触媒（１）の粉末Ｘ線回折スペクトルである。
【図２】図２は、実施例１の触媒（１）の粉末Ｘ線回折スペクトルの拡大図である。
【図３】図３は、実施例２の触媒（２）の粉末Ｘ線回折スペクトルである。
【図４】図４は、実施例２の触媒（２）の粉末Ｘ線回折スペクトルの拡大図である。
【図５】図５は、実施例３の触媒（３）の粉末Ｘ線回折スペクトルである。
【図６】図６は、実施例３の触媒（３）の粉末Ｘ線回折スペクトルの拡大図である。
【図７】図７は、実施例４の触媒（４）の粉末Ｘ線回折スペクトルである。
【図８】図８は、実施例４の触媒（４）の粉末Ｘ線回折スペクトルの拡大図である。
【図９】図９は、実施例５の触媒（５）の粉末Ｘ線回折スペクトルである。
【図１０】図１０は、実施例５の触媒（５）の粉末Ｘ線回折スペクトルの拡大図である。
【図１１】図１１は、実施例６の触媒（６）の粉末Ｘ線回折スペクトルである。
【図１２】図１２は、実施例６の触媒（６）の粉末Ｘ線回折スペクトルの拡大図である。
【図１３】図１３は、比較例１の触媒（１０）の粉末Ｘ線回折スペクトルである。
【図１４】図１４は、比較例１の触媒（１０）の粉末Ｘ線回折スペクトルの拡大図である。
【図１５】図１５は、比較例２の触媒（１１）の粉末Ｘ線回折スペクトルである。
【図１６】図１６は、比較例２の触媒（１１）の粉末Ｘ線回折スペクトルの拡大図である。
【図１７】図１７は、実施例１の触媒（１）の酸素還元能を評価したグラフである。
【図１８】図１８は、比較例１の触媒（１０）の酸素還元能を評価したグラフである。
【発明を実施するための形態】
【００４０】
＜触媒＞
本発明の触媒は、特定の金属炭窒酸化物からなることを特徴としている。前記金属炭窒酸化物は、チタン、ジルコニウム、バナジウム、ニオブ、タンタル、モリブデンおよびタングステンからなる群より選ばれる１種の金属Ａと、チタン、ジルコニウム、バナジウム、ニオブ、タンタル、モリブデンおよびタングステンからなる群より選ばれる１種の金属Ｚ（ただし、金属Ｚは、金属Ａと異なる種類の金属とする。）を特定の割合で含有している。
【００４１】
触媒に一般的に要求される特性のひとつとして、耐久性が上げられるが、本発明の触媒は、前記金属Ａおよび金属Ｚを含有することによって、特に耐酸性、高電位耐久性を向上させている。この作用機構については明らかではないが、触媒中に金属成分を２種類以上含有させることによって、触媒中の局地的な部位が溶出するような電位条件においても、他方の金属が不働態化することによって、更なる溶出を防ぐ働きがあるのではないかと推測される。
【００４２】
さらに、本発明の触媒は、前記金属Ａおよび前記金属Ｚ以外に、チタン、ジルコニウム、バナジウム、ニオブ、タンタル、モリブデンおよびタングステンからなる群より選ばれる１種以上の金属Ｍ（ただし、金属Ｍは、金属Ａおよび金属Ｚと異なる種類の金属とする。）を含有していてもよい。このような金属を２種以上含有する金属炭窒酸化物からなる触媒は、それぞれ単独の金属を含有する金属炭窒酸化物からなる触媒の触媒能を上回り、白金化合物に準じる酸素還元触媒活性を示す。
【００４３】
前記金属Ａおよび前記金属Ｚの組み合わせは、下記（ａ）および（ｂ）、下記（ａ）および（ｃ）、または下記（ｂ）および（ｃ）であることが好ましい。
【００４４】
（ａ）チタンおよびジルコニウムからなる群より選ばれる一種の金属。
【００４５】
（ｂ）バナジウム、ニオブおよびタンタルからなる群より選ばれる一種の金属。
【００４６】
（ｃ）モリブデンおよびタングステンからなる群より選ばれる一種の金属。
【００４７】
このような金属Ａおよび金属Ｚの組み合わせの具体例としては、ジルコニウムおよびタンタル、チタンおよびニオブ、ジルコニウムおよびニオブ、バナジウムおよびモリブデンなどが挙げられる。金属Ａおよび金属Ｚが、上記のような組み合わせであると、触媒活性を発揮しつつ、酸への耐性が高まる傾向がある。
【００４８】
また、前記金属炭窒酸化物は、前記金属Ａおよび前記金属Ｚを、各々０．２質量％以上含有し、かつ合計２５質量％以上含有する。前記金属Ａと前記金属Ｚとの合計含有量は、酸性溶液中、高電位中での安定性を考慮して、通常２５質量％以上であり、より好ましくは４０％以上であり、さらに好ましくは５５％質量以上である。前記金属Ａと前記金属Ｚとの合計含有量が、７５質量％以上であると、特に強い酸素還元活性を発揮することが可能である。前記金属Ａと前記金属Ｚとの合計含有量の上限は、特に限定されないが、例えば９９．５質量％である。また、それぞれの金属成分を０．２質量％以上含んでいると第二成分としての特性、すなわち第二成分の金属が不働態化することによって、更なる溶出を防ぐ特性を発揮することができる。それぞれの金属成分を０．８質量％以上含んでいることがより好ましく、さらに好ましくは２．０質量％以上含んでいることがさらに好ましい。前記金属Ａの含有量の上限は、特に限定されないが、例えば９９．５質量％である。前記金属Ｚの含有量の上限は、特に限定されないが、例えば９９．５質量％である。
【００４９】
前記金属炭窒酸化物からなる触媒中における、金属Ａおよび金属Ｚの合計含有量（質量百分率）は、触媒全体の質量から、触媒中に含まれている炭素、窒素および酸素の合計含有量（質量百分率）を減じることにより求めたものである。触媒中に含まれている炭素、窒素および酸素の含有量（質量百分率）は、元素分析によって求めることができる。
【００５０】
本発明において、金属Ａとは、触媒中に金属Ｚと同等か、それ以上含有されている金属種を表す。触媒中における、前記金属Ａと前記金属Ｚとのモル比（金属Ａ／金属Ｚ）は、１以上１５以下であることが好ましく、１．５以上１５以下であることがより好ましく、２以上１０以下であることがさらに好ましい。
【００５１】
本発明に用いる金属炭窒酸化物とは、元素分析を行ったときに少なくとも前記金属Ａ、前記金属Ｚ、炭素、窒素および酸素が検出されるものである。また、１種の金属を含有する金属炭窒酸化物について、粉末Ｘ線回折法（Ｃｕ−Ｋα線）によって回折パターンを確認した場合に、通常、回折角２θ＝３３°〜４３°の間に２つ以上の回折線ピークが確認される。本発明に用いる金属炭窒酸化物は、２種以上の金属を含有しているため、粉末Ｘ線回折法（Ｃｕ−Ｋα線）によって測定した際に、回折角２θ＝３３°〜４３°の間に、回折線ピークが４つ以上観測される。
【００５２】
回折線ピークとは、試料（結晶質）に様々な角度でＸ線を照射した場合に、特異的な回折角度および回折強度で得られるピークのことをいう。本発明においては、信号（Ｓ）とノイズ（Ｎ）との比（Ｓ／Ｎ）が２以上で検出できるシグナルを一つの回折線ピークとしてみなす。ここで、ノイズ（Ｎ）は、ベースラインの幅とした。
【００５３】
Ｘ線回折法の測定装置としては、例えば粉末Ｘ線解析装置：リガク  RAD-RXを用いて行うことができ、その測定条件としては、Ｘ線出力（Ｃｕ−Ｋα）：５０ｋＶ、１８０ｍＡ、走査軸：θ／２θ、測定範囲（２θ）：１０°〜８９．９８°、測定モード：ＦＴ、読込幅：０．０２°、サンプリング時間：０．７０秒、ＤＳ、ＳＳ、ＲＳ：０．５°、０．５°、０．１５ｍｍ、ゴニオメーター半径：１８５ｍｍで行うことができる。
【００５４】
本発明に用いる金属炭窒酸化物は、金属炭窒化物に対して、一部結晶格子中に酸素が入り込んだものなのか、金属炭窒化物に含まれている金属の酸化物が生成し、金属炭窒化物と金属酸化物との混合物になっているのか、また、金属炭窒化物、金属酸化物、結晶間酸素貫入型化合物等の物質の混合物なのか、さらに同一金属の炭窒化物と、同一金属の酸化物構造を持つ化合物のうち、同酸化物の酸素の一部が炭素及び窒素で一部置換された化合物との混合物であるかの同定は困難である。そのため、本発明に用いる金属炭窒酸化物とは、二つ以上の物質の混合物であることもある。また、二種以上の金属を含む炭窒酸化物とは、総計四つ以上の物質の混合物であってもかまわない。
【００５５】
本発明に用いる金属炭窒酸化物は、単一の固溶体でもよいが、より好ましくは、金属Ａを含有する炭窒酸化物と、金属Ｚを含有する炭窒酸化物とが二相分離した混合物として存在していることが好ましい。また、当該混合物からなる触媒は、金属Ａを含有する炭窒酸化物を金属換算で０．２質量％以上含み、金属Ｚを含有する炭窒酸化物を金属換算で０．２質量％以上含むことが好ましく、金属Ａを含有する炭窒酸化物を金属換算で０．８質量％以上含み、金属Ｚを含有する炭窒酸化物を金属換算で０．８質量％以上含むことがより好ましく、金属Ａを含有する炭窒酸化物を金属換算で２．０質量％以上含み、金属Ｚを含有する炭窒酸化物を金属換算で２．０質量％以上含むことがさらに好ましい。金属Ａを含有する炭窒酸化物の金属換算量の上限は、特に限定されないが、例えば９９．５質量％である。また、金属Ａを含有する炭窒酸化物の金属換算量の上限は、特に限定されないが、例えば９９．５質量％である。
【００５６】
上述のとおり、本発明の触媒は混合物である可能性があるため、それぞれの金属炭窒酸化物に含有される炭素、窒素、酸素の割合を個別に決定するのは困難である。しかしながら、前記金属炭窒酸化物の組成式は、金属Ａを「Ａ」とし、金属Ｚを「Ｚ」とした場合、ＡaＺbＣxＮyＯz（ただし、a、ｂ、ｘ、ｙ、ｚは原子数の比を表し、０．０１≦ａ＜１、０＜ｂ≦０．９９、０．０１≦ｘ≦２、０．０１≦ｙ≦２、０．０１≦ｚ≦３、ａ＋ｂ＝１、かつｘ＋ｙ＋ｚ≦５である。）で表されることが好ましい。
【００５７】
上記組成式において、０．０５≦ａ≦０.９９、０.０１≦ｂ≦０．９５、０．０５≦ｘ≦２、０．０５≦ｙ≦２、０．０５≦ｚ≦３、かつ０．１５≦ｘ＋ｙ＋ｚ≦５であることがより好ましい。各原子数の比が上記範囲であると、酸素還元電位が高くなる傾向があり好ましい。
【００５８】
本発明の触媒は、前記金属Ａの酸化物、前記金属Ｚの酸化物および炭素の混合物を、窒素雰囲気中で加熱することにより金属炭窒化物を得る工程（ia）と、前記金属炭窒化物を酸素含有不活性ガス中で加熱することにより、前記金属炭窒酸化物を得る工程（ii）とを経由して製造されることが好ましい。
【００５９】
また、本発明の触媒は、前記金属Ａの酸化物、前記金属Ａの窒化物および前記金属Ａの炭化物からなる群より選ばれる１種以上の化合物と、前記金属Ｚの酸化物、前記金属Ｚの窒化物および前記金属Ｚの炭化物からなる群より選ばれる１種以上の化合物との混合物（ただし、当該混合物は少なくとも炭化物を含む。）を、不活性ガス中（ただし、前記混合物中に窒化物を含まない場合は、窒素雰囲気中とする。）で加熱することにより金属炭窒化物を得る工程（ib）と、前記金属炭窒化物を酸素含有不活性ガス中で加熱することにより前記金属炭窒酸化物を得る工程（ii）とを経由して製造されることが好ましい。
【００６０】
このような製造方法で得られる触媒は、酸素還元電位が高くなる傾向があり好ましい。これらの製造方法の詳細については後述する。
【００６１】
本発明に用いる触媒の、下記測定法（Ａ）に従って測定される酸素還元開始電位は、標準水素電極を基準として好ましくは０．５Ｖ（ｖｓ．ＮＨＥ）以上である。
〔測定法（Ａ）：
電子伝導性粒子であるカーボンに分散させた触媒が１質量％となるように、該触媒およびカーボンを溶剤中に入れ、超音波で攪拌し懸濁液を得る。なお、カーボンとしては、カーボンブラック（比表面積：１００〜３００ｍ2／ｇ）（例えばキャボット社製  ＸＣ−７２）を用い、触媒とカーボンとが質量比で９５：５になるように分散させる。また、溶剤としては、イソプロピルアルコール：水（質量比）＝１：１を用いる。
【００６２】
前記懸濁液を、超音波をかけながら３０μｌを採取し、すばやくグラッシーカーボン電極（直径：５．２ｍｍ）上に滴下し、１２０℃で１時間乾燥させる。乾燥することにより触媒を含む燃料電池用触媒層が、グラッシーカーボン電極上に形成される。
【００６３】
次いでＮＡＦＩＯＮ（登録商標）（デュポン社  ５％ＮＡＦＩＯＮ（登録商標）溶液（ＤＥ５２１））を純水で１０倍に希釈したものを、さらに前記燃料電池用触媒層上に１０μｌ滴下する。これを、１２０℃で１時間乾燥する。
【００６４】
このようにして、得られた電極を作用電極とし、木下式ガラスボールフィルタを用いて酸素飽和雰囲気とした０．５ｍｏｌ／ｄｍ3の硫酸溶液中、３０℃の温度、５ｍＶ／秒の電位走査速度でリニアスイープボルタンメトリーを１．２Ｖから０．１Ｖまで行った。０．５ｍｏｌ／ｄｍ3の硫酸溶液中での標準水素電極を参照電極とし、白金メッシュを対極とした。また同様の測定を窒素飽和雰囲気下でも行った。
【００６５】
各測定によって得られた電流−電位曲線について、酸素飽和雰囲気での還元電流と窒素飽和雰囲気での還元電流との間に１．０μＡ／ｃｍ2以上の差が現れ始める電位を酸素還元開始電位とする。〕
上記酸素還元開始電位が０．７Ｖ（ｖｓ．ＮＨＥ）未満であると、前記触媒を燃料電池のカソード用の触媒として用いた際に過酸化水素が発生することがある。また酸素還元開始電位は０．８Ｖ（ｖｓ．ＮＨＥ）以上であることが、好適に酸素を還元するために特に好ましい。また、酸素還元開始電位は高い程好ましく、特に上限は無いが、化学平衡論的理論値の１．２３Ｖ（ｖｓ．ＮＨＥ）を超えることは難しい。
【００６６】
上記触媒を用いて形成された本発明の燃料電池用触媒層は酸性電解質中において０．４Ｖ（ｖｓ．ＮＨＥ）以上の電位で使用されることが好ましく、電位の上限は、電極の安定性により決まり、酸素が発生する電位のおよそ１．２３Ｖ（ｖｓ．ＮＨＥ）まで使用可能である。
【００６７】
この電位が０．４Ｖ（ｖｓ．ＮＨＥ）未満の場合、化合物の安定性という観点では全く問題はないが、酸素を好適に還元することができず、燃料電池に含まれる膜電極接合体の燃料電池用触媒層としての有用性は乏しい。
【００６８】
＜触媒の製造方法＞
上記触媒の製造方法は特に限定されないが、例えば、チタン、ジルコニウム、バナジウム、ニオブ、タンタル、モリブデンおよびタングステンからなる群より選ばれる２種の金属（以下「金属Ａ」、「金属Ｚ」とも記す。）を含有する金属炭窒化物を酸素含有不活性ガス中で加熱することにより、前記金属Ａおよび前記金属Ｚを含有する金属炭窒酸化物を得る工程を含む製造方法が挙げられる。
【００６９】
前記工程に用いる前記金属炭窒化物を得る方法としては、前記金属Ａの酸化物と、前記金属Ｚの酸化物と、炭素との混合物を、窒素雰囲気中で加熱することにより金属炭窒化物を製造する方法（Ｉ）、前記金属Ａの酸化物、前記金属Ａの窒化物および前記金属Ａの炭化物からなる群より選ばれる１種以上の化合物と、前記金属Ｚの酸化物、前記金属Ｚの窒化物および前記金属Ｚの炭化物からなる群より選ばれる１種以上の化合物との混合物（ただし、当該混合物は少なくとも炭化物を含む。）を、不活性ガス中（ただし、前記混合物中に窒化物を含まない場合は、窒素雰囲気中とする。）で加熱することにより金属炭窒化物を製造する方法（ＩＩ）が挙げられる。
【００７０】
（金属炭窒化物の製造方法）
［製造方法（Ｉ）］
製造方法（Ｉ）は、前記金属Ａの酸化物と、前記金属Ｚの酸化物と、炭素との混合物を、窒素雰囲気中で加熱することにより金属炭窒化物を製造する方法である。
【００７１】
金属炭窒化物を製造する際の加熱の温度は６００℃〜２０００℃の範囲であることが好ましく、８００〜１６００℃の範囲であることがより好ましい。前記加熱温度が前記範囲内であると、得られる金属炭窒化物の結晶性および均一性が良好な点で好ましい。前記加熱温度が６００℃未満であると、得られる金属炭窒化物の結晶性が悪く、均一性が悪くなる傾向があり、２０００℃を超えると、得られる金属炭窒化物の焼結しやすくなる傾向がある。
【００７２】
原料の、金属Ａの酸化物および金属Ｚの酸化物としては、酸化チタン、酸化ジルコニウム、酸化バナジウム、酸化ニオブ、酸化タンタル、酸化モリブデン、酸化タングステン等が挙げられる。金属の酸化物は、１種類以上用いることができる。また、上記金属酸化物において、複数の金属価数の酸化物の存在が知られている場合、どの酸化物を原料として用いてもかまわない。また、同一金属の酸化物の内、複数の価数の酸化物を原料として用いると、より高い触媒活性が得られることがある。
【００７３】
原料の炭素としては、カーボン、カーボンブラック、グラファイト、黒鉛、活性炭、カーボンナノチューブ、カーボンナノファイバー、カーボンナノホーン、フラーレンが挙げられる。カーボンの粉末の粒径がより小さいと、比表面積が大きくなり、酸化物との反応がしやすくなるため好ましい。例えば、カーボンブラック（比表面積：１００〜３００ｍ2／ｇ、例えばキャボット社製  ＸＣ−７２）などが好適に用いられる。
【００７４】
原料の、金属Ａの酸化物、金属Ｚの酸化物および炭素の添加量を制御することによって、最終的に得られる金属炭窒酸化物中の、金属Ａと金属Ｚとの合計含有量を上記特定の範囲内とすることができ、また、それぞれの金属成分の含有量を上記特定の範囲内とすることができる。
【００７５】
上記いずれの原料を用いても、前記金属Ａの酸化物、前記金属Ｚの酸化物および炭素から得られる金属炭窒化物を、酸素含有不活性ガス中で加熱することにより得られる金属炭窒酸化物からなる触媒は、酸素還元開始電位が高く、活性がある。
【００７６】
前記金属Ａの酸化物、前記金属Ｚの酸化物および炭素の配合量（モル比）を制御すると、適切な金属炭窒化物が得られる。
【００７７】
前記配合量（モル比）は、通常、前記金属Ａを1モルに対して、前記金属Ｚの酸化物が０．０１〜１モル、炭素が１〜１０モルであり、好ましくは、前記金属Ａを1モルに対して、前記金属Ｚの酸化物が０．０６７〜０．５モル、炭素が２〜６モルである。上記範囲を満たす配合モル比で作られた金属炭窒化物を用いると、酸素還元開始電位が高く、活性がある金属炭窒酸化物が得られる傾向がある。
【００７８】
［製造方法（ＩＩ）］
製造方法（ＩＩ）は、前記金属Ａの酸化物、前記金属Ａの窒化物および前記金属Ａの炭化物からなる群より選ばれる１種以上の化合物と、前記金属Ｚの酸化物、前記金属Ｚの窒化物および前記金属Ｚの炭化物からなる群より選ばれる１種以上の化合物との混合物（ただし、当該混合物は少なくとも炭化物を含む。）を、不活性ガス中（ただし、前記混合物中に窒化物を含まない場合は、窒素雰囲気中とする。）で加熱することにより金属炭窒化物を製造する方法である。
【００７９】
金属炭窒化物を製造する際の加熱の温度は６００℃〜２０００℃の範囲であることが好ましく、８００〜１６００℃の範囲であることがより好ましい。前記加熱温度が前記範囲内であると、得られる金属炭窒化物の結晶性および均一性が良好な点で好ましい。前記加熱温度が６００℃未満であると、得られる金属炭窒化物の結晶性が悪く、均一性が悪くなる傾向があり、２０００℃を超えると、得られる金属炭窒化物の焼結しやすくなる傾向がある。
【００８０】
原料の、金属Ａの酸化物および金属Ｚの酸化物は、酸化チタン、酸化ジルコニウム、酸化バナジウム、酸化ニオブ、酸化タンタル、酸化モリブデン、酸化タングステン等が挙げられる。金属の酸化物は、１種類以上用いることができる。また、上記金属酸化物の内、複数の金属価数の酸化物の存在が知られている場合、どの酸化物を用いてもかまわない。
【００８１】
原料の、金属Ａの炭化物および金属Ｚの炭化物は、炭化チタン、炭化ジルコニウム、炭化バナジウム、炭化ニオブ、炭化タンタル、炭化モリブデン、炭化タングステン等が挙げられる。金属の炭化物は、１種類以上用いることができる。
【００８２】
原料の、金属Ａの窒化物および金属Ｚの窒化物は、窒化チタン、窒化ジルコニウム、窒化バナジウム、窒化ニオブ、窒化タンタル、窒化モリブデン、窒化タングステン等が挙げられる。金属の窒化物は、１種類以上用いることができる。
【００８３】
原料の、金属Ａの酸化物、前記金属Ａの窒化物および前記金属Ａの炭化物からなる群より選ばれる１種以上の化合物と、前記金属Ｚの酸化物、前記金属Ｚの窒化物および前記金属Ｚの炭化物からなる群より選ばれる１種以上の化合物との添加量を制御することによって、最終的に得られる金属炭窒酸化物中の、金属Ａと金属Ｚとの合計含有量を上記特定の範囲内とすることができ、また、それぞれの金属成分の含有量を上記特定の範囲内とすることができる。
【００８４】
上記いずれの原料を用いても、得られる金属炭窒化物を、酸素含有不活性ガス中で加熱することにより得られる金属炭窒酸化物からなる触媒は、酸素還元開始電位が高く、活性がある。
【００８５】
前記金属ＡおよびＺの酸化物、前記金属ＡおよびＺの炭化物ならびに前記金属ＡおよびＺの窒化物の配合量（モル比）を制御すると、適切な金属炭窒化物が得られる。前記配合量（モル比）は、例えば、窒化物1モルに対して、炭化物が０．０１〜５００モル、酸化物が０．０１〜５０モルであり、好ましくは、窒化物を1モルに対して、炭化物が０．１〜３００モル、酸化物が０．１〜３０モルである。上記範囲を満たす配合モル比で作られた金属炭窒化物を原料として用いると、酸素還元開始電位が高く、活性がある金属炭窒酸化物が得られる傾向がある。
【００８６】
（金属炭窒酸化物の製造工程）
次に、上記製造方法（Ｉ）および（ＩＩ）で得られた金属炭窒化物を、酸素含有不活性ガス中で加熱することにより、金属炭窒酸化物を得る工程について説明する。
【００８７】
上記不活性ガスとしては、ヘリウムガス、ネオンガス、アルゴンガス、クリプトンガス、キセノンガス、ラドンガスまたは窒素ガスが挙げられる。アルゴンガスまたはヘリウムガスが、比較的入手しやすい点で特に好ましい。
【００８８】
当該工程における不活性ガス中の酸素ガス濃度は、加熱時間と加熱温度に依存するが、０．１〜１０容量％が好ましく、０．５〜５容量％が特に好ましい。前記酸素ガス濃度が前記範囲内であると、均一な炭窒酸化物が形成する点で好ましい。また、前記酸素ガス濃度が０．１容量％未満であると未酸化状態になる傾向があり、１０容量％を超えると酸化が進み過ぎてしまう傾向がある。
【００８９】
当該工程における加熱の温度は、４００〜１４００℃の範囲であることが好ましく、６００〜１２００℃の範囲であることがより好ましい。前記加熱温度が前記範囲内であると、均一な金属炭窒酸化物が形成する点で好ましい。前記加熱温度が４００℃未満であると酸化が進まない傾向があり、１４００℃を超えると酸化が進み、結晶成長する傾向がある。
【００９０】
当該工程における加熱方法としては、静置法、攪拌法、落下法、粉末捕捉法などが挙げられる。
【００９１】
静置法とは、静置式の電気炉などに、金属炭窒化物を置き、加熱する方法である。また、金属炭窒化物を量りとったアルミナボード、石英ボードなどを置いて加熱する方法もある。静置法の場合は、大量の金属炭窒化物を加熱することができる点で好ましい。
【００９２】
攪拌法とは、ロータリーキルンなどの電気炉中に金属炭窒化物を入れ、これを攪拌しながら加熱する方法である。攪拌法の場合は、大量の金属炭窒化物を加熱することができ、金属炭窒化物の粒子の凝集および成長を抑制することができる点で好ましい。
【００９３】
落下法とは、誘導炉中に微量の酸素ガスを含む不活性ガスを流しながら、炉を所定の加熱温度まで加熱し、該温度で熱的平衡を保った後、炉の加熱区域である坩堝中に金属炭窒化物を落下させ、加熱する方法である。落下法の場合は、金属炭窒化物の粒子の凝集および成長を最小限度に抑制することができる点で好ましい。
【００９４】
粉末捕捉法とは、微量の酸素ガスを含む不活性ガス雰囲気中で、金属炭窒化物を飛沫にして浮遊させ、所定の加熱温度に保たれた垂直の管状炉中に金属炭窒化物を捕捉して、加熱する方法である。
【００９５】
落下法の場合、金属炭窒化物の加熱時間は、通常０．５〜１０分であり、好ましくは０．５〜３分である。前記加熱時間が前記範囲内であると、均一な金属炭窒酸化物が形成される傾向があり好ましい。前記加熱時間が０．５分未満であると金属炭窒酸化物が部分的に形成される傾向があり、１０分を超えると酸化が進みすぎる傾向がある。
【００９６】
粉末捕捉法の場合、金属炭窒化物の加熱時間は、０．２秒〜１分、好ましくは０．２〜１０秒である。前記加熱時間が前記範囲内であると、均一な金属炭窒酸化物が形成される傾向があり好ましい。前記加熱時間が０．２秒未満であると金属炭窒酸化物が部分的に形成される傾向があり、１分を超えると酸化が進みすぎる傾向がある。管状炉で行なう場合、金属炭窒化物の加熱時間は、０．１〜１０時間、好ましくは０．５時間〜５時間である。前記加熱時間が前記範囲内であると、均一な金属炭窒酸化物が形成される傾向があり好ましい。前記加熱時間が０．１時間未満であると金属炭窒酸化物が部分的に形成される傾向があり、１０時間を超えると酸化が進みすぎる傾向がある。
【００９７】
本発明の触媒としては、上述の製造方法等により得られる金属炭窒酸化物を、そのまま用いてもよいが、得られる金属炭窒酸化物をさらに解砕し、より微細な粉末にしたものを用いてもよい。
【００９８】
金属炭窒酸化物を解砕する方法としては、例えば、ロール転動ミル、ボールミル、媒体撹拌ミル、気流粉砕機、乳鉢、槽解機による方法等が挙げられ、金属炭窒酸化物をより微粒とすることができる点では、気流粉砕機による方法が好ましく、少量処理が容易となる点では、乳鉢による方法が好ましい。
【００９９】
＜用途＞
本発明によって実現される触媒の用途は、特に限定されないが、例として、反応容器内に一種類以上の反応原料を投入し、圧力、温度等に変化を与えることによって目的物質を得る際に、反応を促進する目的に用いても良い。物質の分解を促進する用途、たとえば有害物質の分解または、原料物質の供給のための上流原料物質の分解等を促進する用途に供することも可能である。
【０１００】
電極触媒として用いる際には、酸素あるいはそのほかの化合物の還元反応の反応過電圧を下げ、投入する電気エネルギーに対して、目的物質の収率を上昇させる働きがある。電極触媒として用いられる場合に、燃料電池の運転過電圧を下げる触媒として用いることが可能であるが、この際、水素、アルコール等の燃料を酸化させる燃料極（アノード）、または酸素等を還元させる空気極（カソード）どちらに用いられても、その効能を発揮することが可能である。本発明の触媒は、特に高電位耐久性に優れ、酸素還元能が大きいので、カソード触媒層に用いることが好ましい。
【０１０１】
本発明の燃料電池用触媒層は、前記触媒を含むことを特徴としている。本発明の燃料電池用触媒層は、さらに電子伝導性粒子を含むことが好ましい。
【０１０２】
前記触媒を含む燃料電池用触媒層がさらに電子伝導性粒子を含む場合には、還元電流をより高めることができる。電子伝導性粒子は、前記触媒に、電気化学的反応を誘起させるための電気的接点を生じさせるため、還元電流を高めると考えられる。
【０１０３】
前記電子伝導性粒子は通常、触媒の担体として用いられる。
【０１０４】
電子伝導性粒子としては、炭素、導電性高分子、導電性セラミクス、金属または酸化タングステンもしくは酸化イリジウムなどの導電性無機酸化物が挙げられ、それらを単独または組み合わせて用いることができる。特に、炭素は安価に小粒径のものを入手しやすく、耐薬品性、耐高電位性に優れるため、炭素単独または炭素とその他の電子伝導性粒子との混合物が好ましい。すなわち燃料電池用触媒層としては、前記触媒と、炭素とを含むことが好ましい。
【０１０５】
炭素としては、カーボンブラック、グラファイト、黒鉛、活性炭、カーボンナノチューブ、カーボンナノファイバー、カーボンナノホーン、フラーレンなどが使用できる。カーボンの粒径は、小さすぎると電子伝導パスが形成されにくくなり、また大きすぎると燃料電池用触媒層のガス拡散性が低下したり、触媒の利用率が低下する傾向があるため、１０〜１０００ｎｍの範囲であることが好ましく、１０〜１００ｎｍの範囲であることがよりに好ましい。なお、本発明において、カーボンの粒径ｄは、ＢＥＴ法で求めた比表面積Ｓを、粒子を球形に換算して、下記（２）式より求めた平均の一次粒径とする。
【０１０６】
ｄ＝０．００６／（ρＳ）・・・（２）
（式（２）中、ｄは平均粒子径（単位：ｎｍ）、ρは粒子の真密度（単位：ｇ／ｃｍ3）、Ｓは粒子の比表面積（単位：ｍ2／ｇ）とする。）
ここで、簡易のために、カーボンの粒子の真密度は２．３（ｇ／ｃｍ3）とする。
【０１０７】
電子伝導性粒子が、炭素の場合、前記触媒と炭素との質量比（触媒：電子伝導性粒子）は、好ましくは４：１〜１０００：１であり、より好ましくは４．５：１〜２００：１であり、さらに好ましくは５：１〜１００：１である。
【０１０８】
導電性高分子としては特に限定は無いが、例えばポリアセチレン、ポリ−ｐ−フェニレン、ポリアニリン、ポリアルキルアニリン、ポリピロール、ポリチオフェン、ポリインドール、ポリ−１，５−ジアミノアントラキノン、ポリアミノジフェニル、ポリ（ｏ−フェニレンジアミン）、ポリ（キノリニウム）塩、ポリピリジン、ポリキノキサリン、ポリフェニルキノキサリン等が挙げられる。これらの中でも、ポリピロール、ポリアニリン、ポリチオフェンが好ましく、ポリピロールがより好ましい。
【０１０９】
高分子電解質としては、燃料電池用触媒層において一般的に用いられているものであれば特に限定されない。具体的には、スルホン酸基を有するパーフルオロカーボン重合体（例えば、ＮＡＦＩＯＮ（登録商標）（デュポン社  ５％ＮＡＦＩＯＮ（登録商標）溶液（ＤＥ５２１）など））、スルホン酸基を有する炭化水素系高分子化合物、リン酸などの無機酸をドープさせた高分子化合物、一部がプロトン伝導性の官能基で置換された有機／無機ハイブリッドポリマー、高分子マトリックスにリン酸溶液や硫酸溶液、またはイオン性液体を含浸させたプロトン伝導体などが挙げられる。これらの中でも、ＮＡＦＩＯＮ（登録商標）（デュポン社  ５％ＮＡＦＩＯＮ（登録商標）溶液（ＤＥ５２１））が好ましい。
【０１１０】
本発明の燃料電池用触媒層は、アノード触媒層またはカソード触媒層のいずれにも用いることができる。本発明の燃料電池用触媒層は、高い酸素還元能を有し、酸性電解質中において高電位であっても腐蝕しがたい触媒を含むため、燃料電池のカソードに設けられる触媒層（カソード用触媒層）として有用である。特に固体高分子型燃料電池が備える膜電極接合体のカソードに設けられる触媒層に好適に用いられる。
【０１１１】
前記触媒を、担体である前記電子伝導性粒子上に分散させる方法としては、気流分散、液中分散等の方法が挙げられる。液中分散は、溶媒中に触媒および電子伝導性粒子を分散したものを、燃料電池用触媒層形成工程に使用できるため好ましい。液中分散としては、オリフィス収縮流による方法、回転せん断流による方法または超音波による方法等があげられる。液中分散の際、使用される溶媒は、触媒や電子伝導性粒子を浸食することがなく、分散できるものであれば特に制限はないが、揮発性の液体有機溶媒または水等が一般に使用される。
【０１１２】
また、触媒を、前記電子伝導性粒子上に分散させる際、さらに上記電解質と分散剤とを同時に分散させてもよい。
【０１１３】
燃料電池用触媒層の形成方法としては、特に制限はないが、たとえば、前記触媒と電子伝導性粒子と電解質とを含む懸濁液を、後述する電解質膜またはガス拡散層に塗布する方法が挙げられる。前記塗布する方法としては、ディッピング法、スクリーン印刷法、ロールコーティング法、スプレー法などが挙げられる。また、前記触媒と電子伝導性粒子と電解質とを含む懸濁液を、塗布法またはろ過法により基材に燃料電池用触媒層を形成した後、転写法で電解質膜に燃料電池用触媒層を形成する方法が挙げられる。
【０１１４】
本発明の電極は、前記燃料電池用触媒層と多孔質支持層とを有することを特徴としている。
【０１１５】
本発明の電極はカソードまたはアノードのいずれの電極にも用いることができる。本発明の電極は、耐久性に優れ、触媒能が大きいので、カソードに用いるとより効果を発揮する。
【０１１６】
多孔質支持層とは、ガスを拡散する層（以下「ガス拡散層」とも記す。）である。ガス拡散層としては、電子伝導性を有し、ガスの拡散性が高く、耐食性の高いものであれば何であっても構わないが、一般的にはカーボンペーパー、カーボンクロスなどの炭素系多孔質材料や、軽量化のためにステンレス、耐食材を被覆したアルミニウム箔が用いられる。
【０１１７】
本発明の膜電極接合体は、カソードとアノードと前記カソードおよび前記アノードの間に配置された電解質膜とを有する膜電極接合体であって、前記カソードおよび／または前記アノードが、前記電極であることを特徴としている。
【０１１８】
電解質膜としては、例えば、パーフルオロスルホン酸系を用いた電解質膜または炭化水素系電解質膜などが一般的に用いられるが、高分子微多孔膜に液体電解質を含浸させた膜または多孔質体に高分子電解質を充填させた膜などを用いてもよい。
【０１１９】
また本発明の燃料電池は、前記膜電極接合体を備えることを特徴としている。
【０１２０】
燃料電池の電極反応はいわゆる３相界面（電解質−電極触媒−反応ガス）で起こる。燃料電池は、使用される電解質などの違いにより数種類に分類され、溶融炭酸塩型（ＭＣＦＣ）、リン酸型（ＰＡＦＣ）、固体酸化物型（ＳＯＦＣ）、固体高分子型（ＰＥＦＣ）等がある。中でも、本発明の膜電極接合体は、固体高分子形燃料電池に使用することが好ましい。
【０１２１】
本発明の触媒を用いた燃料電池は性能が高く、また、白金を触媒として用いた場合と比較してきわめて安価であるという特徴を持つ。その特長を生かし、発電機能、発光機能、発熱機能、音響発生機能、運動機能、表示機能および充電機能からなる群より選ばれる少なくとも一つの機能を有する物品は、前記燃料電池を備えることによって、性能を向上させることができる。特に携帯可能な物品の性能を向上させることができる。前記燃料電池は、物品の表面または内部に備えることが好ましい。
【０１２２】
本発明の燃料電池を備えることができる前記物品としては、建材、照明器具、意匠性窓ガラス、機械、車両、ガラス製品、家電製品、農業資材、電子機器、携帯電話、美容器具、携帯情報端末、工具、食器、風呂用品、トイレ用品、家具、衣類、布製品、繊維、革製品、紙製品、樹脂製品、スポーツ用品、布団、容器、眼鏡、看板、配管、配線、金具、衛生資材、自動車用品、文房具、ワッペン、帽子、鞄、靴、傘、ブラインド、バルーン、照明、発光ダイオード（ＬＥＤ）、信号機、街灯、玩具、道路標識、装飾品、テント、交通信号機、掲示板、クーラーボックスなどのアウトドア用品、教材、造花、オブジェ、心臓ペースメーカー用電源、ペルチェ素子を備えた加熱器用の電源およびペルチェ素子を備えた冷却器用の電源からなる群より選ばれる少なくとも１種である物品が挙げられる。
【実施例】
【０１２３】
以下に、本発明を実施例により更に詳細に説明するが、本発明はこれらの実施例に限定されない。【０１２４】
また、実施例および比較例における各種測定は、下記の方法により行なった。【０１２５】
［分析方法］
１．粉末Ｘ線回折
理学電機株式会社製  ロータフレックスを用いて、試料の粉末Ｘ線回折を行った。【０１２６】
各試料の粉末Ｘ線回折における回折線ピークの本数は、信号（Ｓ）とノイズ（Ｎ）との比（Ｓ／Ｎ）が１０以上で検出できるシグナルを１つのピークとしてみなして数えた。なお、ノイズ（Ｎ）は、ベースラインの幅とした。【０１２７】
２．元素分析
炭素：試料約０．１ｇを量り取り、固体中炭素分析装置（堀場製作所  ＥＭＩＡ−１１０）で測定を行った。【０１２８】
窒素・酸素：試料約０．１ｇを量り取り、Ｎｉ−Ｃｕｐに封入後、ＯＮ分析装置（ＬＥＣＯ社製  ＴＣ６００）で測定を行った。【０１２９】
金属Ａ、金属Ｚ：試料約０．１ｇを白金皿に量り取り、酸を加えて加熱分解した。この加熱分解物を定容後、希釈し、ＳＩＩ社製  ＩＣＰ−ＭＳ（ＩＣＰ−ＯＥＳ ＶＩＳＴＡ−ＰＲＯ）で定量を行った。【０１３０】
［実施例１］
（１−１）触媒の調製
炭化ジルコニウム（ＺｒＣ、高純度化学研究所製）７．６２ｇ、窒化ジルコニウム（ＺｒＮ、高純度化学研究所製）０．４６ｇおよび五酸化タンタル（Ｔａ2Ｏ5、高純度化学研究所製）１．９２ｇを混合、粉砕し、窒素雰囲気中、１８００℃で加熱をすることによって、ジルコニウムおよびタンタルを含有する炭窒化物（１）約９．２ｇが得られた。【０１３１】
得られた炭窒化物（１）のうち、１ｇを１容量％の酸素ガス含むアルゴンガスを流しながら、管状炉で、８００℃で１時間加熱することにより、ジルコニウムおよびタンタルを含有する炭窒酸化物（以下「触媒（１）」とも記す。）１．１gが得られた。得られた触媒（１）の元素分析結果を表１に示す。【０１３２】
触媒（１）の粉末Ｘ線回折スペクトルを図１に示す。回折角２θ＝３３°〜４３°の拡大図を図２に示す。回折角２θ＝３３°〜４３°の間に、回折線ピークが４つ観測された。【０１３３】
（１−２）酸素還元能評価電極の製造
酸素還元能の測定は、次のように行った。（１−１）で得られた触媒（１）０．０９５ｇとカーボン（キャボット社製  ＸＣ−７２）０．００５ｇとをイソプロピルアルコール：純水＝１：１の質量比で混合した溶液１０ｇに入れ、超音波で撹拌、懸濁して混合した。この混合物３０μｌをグラッシーカーボン電極（東海カーボン社製、直径：５．２ｍｍ）に塗布し、１２０℃で１時間乾燥した。さらに、ＮＡＦＩＯＮ（登録商標）（デュポン社  ５％ＮＡＦＩＯＮ（登録商標）溶液（ＤＥ５２１））を１０倍に純水で希釈したもの１０μｌを塗布し、１２０℃で１時間乾燥し、燃料電池用電極（１）を得た。【０１３４】
（１−３）酸素還元能の評価
（１−２）で作製された燃料電池用電極（１）の触媒能（酸素還元能）を以下の方法で評価した。【０１３５】
まず、作製した燃料電池用電極（１）を、酸素雰囲気および窒素雰囲気で、０．５ｍｏｌ／ｄｍ3の硫酸溶液中、３０℃、５ｍＶ／秒の電位走査速度で分極し、電流−電位曲線を測定した。その際、同濃度の硫酸溶液中での標準水素電極を参照電極とした。【０１３６】
上記測定結果から、酸素雰囲気での還元電流と窒素雰囲気での還元電流とに１．０μＡ／ｃｍ2以上差が現れ始める電位を酸素還元開始電位とし、両者の差を酸素還元電流とした。【０１３７】
この酸素還元開始電位および酸素還元電流により作製した燃料電池用電極（１）の触媒能（酸素還元能）を評価した。【０１３８】
すなわち、酸素還元開始電位が高いほど、また、酸素還元電流が大きいほど、燃料電池用電極の触媒能（酸素還元能）が高いことを示す。【０１３９】
図１７に、上記測定により得られた窒素飽和雰囲気下、酸素飽和雰囲気下それぞれにおける電流−電位曲線を示す。【０１４０】
実施例１で作製した燃料電池用電極（１）は、酸素還元開始電位が０．８１Ｖ（ｖｓ．ＮＨＥ）であり、高い酸素還元能を有することがわかった。【０１４１】
［実施例２］
（２−１）触媒の調製
炭化チタン（ＴｉＣ、高純度化学研究所製）７．６５ｇ、窒化チタン（ＴｉＮ、高純度化学社製）０．４７ｇおよび酸化ニオブ（ＩＶ）（ＮｂＯ2、高純度化学社製）１．８８ｇを原料として用いた以外は、実施例１の（１−１）に記載と同様の手法で、チタンおよびニオブを含有する炭窒化物（２）約９．５ｇを得て、また、得られた炭窒化物（２）１ｇからチタンおよびニオブを含有する炭窒酸化物（２）（以下「触媒（２）」とも記す。）約１．１ｇを得た。【０１４２】
得られた触媒（２）の元素分析結果を表１に示す。また、触媒（２）の粉末Ｘ線回折スペクトルを図３に示す。また、回折角２θ＝３３°〜４３°の拡大図を図４に示す。回折角２θ＝３３°〜４３°の間に、回折線ピークが６つ観測された。【０１４３】
（２−２）燃料電池用電極の製造
前記触媒（２）を用いた以外は実施例１と同様にして燃料電池用電極（２）を得た。【０１４４】
（２−３）酸素還元能の評価
（２−２）で作製された燃料電池用電極（２）を用いた以外は実施例１と同様にして触媒能（酸素還元能）を評価した。【０１４５】
実施例２で作製した燃料電池用電極（２）は、酸素還元開始電位が０．７３Ｖ（ｖｓ．ＮＨＥ）であり、高い酸素還元能を有することがわかった。【０１４６】
［実施例３］
（３−１）触媒の調製
原料として炭化チタン（ＴｉＣ、高純度化学研究所製）６．６９ｇ、窒化チタン（ＴｉＮ、高純度化学研究所製）０．４１ｇおよび五酸化ニオブ（Ｎｂ2Ｏ5、高純度化学研究所製）２．９０ｇ、を用いた以外は実施例１の（１−１）に記載された同様の手法で、チタンおよびニオブを含有する炭窒化物（３）約９．５ｇを得て、また、得られた炭窒化物（３）１ｇからチタンおよびニオブを含有する炭窒酸化物（以下「触媒（３）」とも記す。）約１．１ｇを得た。【０１４７】
得られた触媒（３）の元素分析結果を表１に示す。また、触媒（３）の粉末Ｘ線回折スペクトルを図５に示す。また、回折角２θ＝３３°〜４３°の拡大図を図６に示す。回折角２θ＝３３°〜４３°の間に、回折線ピークが４つ観測された。【０１４８】
（３−２）燃料電池用電極の製造
前記触媒（３）を用いた以外は実施例１と同様にして燃料電池用電極（３）を得た。【０１４９】
（３−３）酸素還元能の評価
（３−２）で作製された燃料電池用電極（３）を用いた以外は実施例１と同様にして触媒能（酸素還元能）を評価した。【０１５０】
実施例３で作製した燃料電池用電極（３）は、酸素還元開始電位が０．７１Ｖ（ｖｓ．ＮＨＥ）であり、高い酸素還元能を有することがわかった。【０１５１】
［実施例４］
（４−１）触媒の調製
原料として炭化チタン（ＴｉＣ、高純度化学研究所製）７．６７ｇ、窒化チタン（ＴｉＮ、高純度化学研究所製）０．４７ｇおよび酸化ジルコニウム（ＺｒＯ2、和光純薬工業社製  和光特級）１．８６ｇ、を用いた以外は実施例１の（１−１）に記載された同様の手法で、チタンおよびジルコニウムを含有する炭窒化物（４）約９．５ｇを得て、また、得られた炭窒化物（４）１．０ｇからチタンおよびジルコニウムを含有する炭窒酸化物（以下「触媒（４）」とも記す。）約１．１ｇを得た。【０１５２】
得られた触媒（４）の元素分析結果を表１に示す。また、触媒（４）の粉末Ｘ線回折スペクトルを図７に示す。また、回折角２θ＝３３°〜４３°の拡大図を図８に示す。回折角２θ＝３３°〜４３°の間に、回折線ピークが４つ観測された。【０１５３】
（４−２）燃料電池用電極の製造
前記触媒（４）を用いた以外は実施例１と同様にして燃料電池用電極を得た。【０１５４】
（４−３）酸素還元能の評価
（４−２）で作製された燃料電池用電極（４）を用いた以外は実施例１と同様にして触媒能（酸素還元能）を評価した。【０１５５】
実施例４で作製した燃料電池用電極（４）は、酸素還元開始電位が０．６８Ｖ（ｖｓ．ＮＨＥ）であり、高い酸素還元能を有することがわかった。【０１５６】
［実施例５］
（５−１）触媒の調製
原料として炭化ジルコニウム（ＺｒＣ、高純度化学研究所製）８．３２ｇ、窒化ジルコニウム（ＺｒＮ、高純度化学研究所製）０．５０ｇおよび酸化ニオブ（ＩＶ）（ＮｂＯ2、高純度化学研究所製）１．１８ｇを用い、炭窒化物を得る際の加熱温度を１６００℃とした以外は実施例１の（１−１）に記載された同様の手法で、ジルコニウムおよびニオブを含有する炭窒化物（５）約９．７ｇを得て、また、得られた炭窒化物（５）１．０ｇからジルコニウムおよびニオブを含有する炭窒酸化物（以下「触媒（５）」とも記す。）約１．０ｇを得た。【０１５７】
得られた触媒（５）の元素分析結果を表１に示す。また、触媒（５）の粉末Ｘ線回折スペクトルを図９に示す。また、回折角２θ＝３３°〜４３°の拡大図を図１０に示す。回折角２θ＝３３°〜４３°の間に、回折線ピークが６つ観測された。【０１５８】
（５−２）燃料電池用電極の製造
前記触媒（５）を用いた以外は実施例１と同様にして燃料電池用電極（５）を得た。【０１５９】
（５−３）酸素還元能の評価
（５−２）で作製された燃料電池用電極（５）を用いた以外は実施例１と同様にして触媒能（酸素還元能）を評価した。【０１６０】
実施例５で作製した燃料電池用電極（５）は、酸素還元開始電位が０．７３Ｖ（ｖｓ．ＮＨＥ）であり、高い酸素還元能を有することがわかった。【０１６１】
［実施例６］
（６−１）触媒の調製
原料として酸化チタン（ＴｉＯ2、高純度化学研究所製）６．２８ｇ、酸化ニオブ（ＩＶ）（ＮｂＯ2、高純度化学研究所製）１．１８ｇおよびカーボン（キャボット社製  ＸＣ−７２）２．６２ｇを用いた以外は実施例１の（１−１）に記載された同様の手法で、チタンおよびニオブを含有する炭窒化物（６）約７．２ｇを得て、また、得られた炭窒化物（６）１．０ｇからチタンおよびニオブを含有する炭窒酸化物（以下「触媒（６）」とも記す。）約１．０ｇを得た。【０１６２】
得られた触媒（６）の元素分析結果を表１に示す。また、触媒（６）の粉末Ｘ線回折スペクトルを図１１に示す、また、回折角２θ＝３３°〜４３°の拡大図を図１２に示す。回折角２θ＝３３°〜４３°の間に回折線ピークが４つ観測された。【０１６３】
（６−２）燃料電池用電極の製造
前記触媒（６）を用いた以外は実施例１と同様にして燃料電池用電極（６）を得た。【０１６４】
（６−３）酸素還元能の評価
（６−２）で作製された燃料電池用電極（６）を用いた以外は実施例１と同様にして触媒能（酸素還元能）を評価した。【０１６５】
実施例６で作製した燃料電池用電極（６）は、酸素還元開始電位が０．７０Ｖ（ｖｓ．ＮＨＥ）であり、高い酸素還元能を有することがわかった。【０１６６】
［実施例７］
（７−１）触媒の調製
原料として酸化モリブデン（ＩＶ）（ＭｏＯ2、和光純薬工業社製）６．８１ｇ、酸化タングステン（ＶＩ）（ＷＯ3、９９．５％  和光純薬工業社製）１．３７ｇおよびカーボン（キャボット社製  ＸＣ−７２）２．６２ｇを用いた以外は実施例１の（１−１）に記載された同様の手法で、モリブデンおよびタングステンを含有する炭窒化物（７）約８．０ｇを得て、また、得られた炭窒化物（７）１．０ｇからモリブデンおよびタングステンを含有する炭窒酸化物（以下「触媒（７）」とも記す。）約１．０ｇを得た。【０１６７】
得られた触媒（７）の元素分析結果を表１に示す。また、触媒（７）の粉末Ｘ線回折スペクトルにおいて、回折角２θ＝３３°〜４３°の間に、回折線ピークが４つ観測された。【０１６８】
（７−２）燃料電池用電極の製造
前記触媒（７）を用いた以外は実施例１と同様にして燃料電池用電極（７）を得た。【０１６９】
（７−３）酸素還元能の評価
（７−２）で作製された燃料電池用電極（７）を用いた以外は実施例１と同様にして触媒能（酸素還元能）を評価した。【０１７０】
実施例７で作製した燃料電池用電極（７）は、酸素還元開始電位が０．７１Ｖ（ｖｓ．ＮＨＥ）であり、高い酸素還元能を有することがわかった。【０１７１】
［実施例８］
（８−１）触媒の調製
原料として酸化モリブデン（ＩＶ）（ＭｏＯ2、和光純薬工業社製）７．４３ｇ、五酸化バナジウム（Ｖ）（Ｖ2Ｏ5、和光純薬工業社製）０．５８ｇおよびカーボン（キャボット社製  ＸＣ−７２）１．９７ｇを用いた以外は実施例１の（１−１）に記載された同様の手法で、モリブデンおよびバナジウムを含有する炭窒化物（８）約７．８ｇを得て、また、得られた炭窒化物（８）１．０ｇからモリブデンおよびバナジウムを含有する炭窒酸化物（以下「触媒（８）」とも記す。）約１．１ｇを得た。【０１７２】
得られた触媒（８）の元素分析結果を表１に示す。また、触媒（８）の粉末Ｘ線回折スペクトルにおいて、回折角２θ＝３３°〜４３°の間に、回折線ピークが４つ観測された。【０１７３】
（８−２）燃料電池用電極の製造
前記触媒（８）を用いた以外は実施例１と同様にして燃料電池用電極（８）を得た。【０１７４】
（８−３）酸素還元能の評価
（８−２）で作製された燃料電池用電極（８）を用いた以外は実施例１と同様にして触媒能（酸素還元能）を評価した。【０１７５】
実施例８で作製した燃料電池用電極（８）は、酸素還元開始電位が０．７１Ｖ（ｖｓ．ＮＨＥ）であり、高い酸素還元能を有することがわかった。【０１７６】
［実施例９］
（９−１）触媒の調製
炭化チタン（ＴｉＣ、高純度化学研究所製）８．２１ｇ、窒化チタン（ＴｉＮ、高純度化学研究所製）０．５０ｇおよび酸化チタン（ＩＶ）（ＴｉＯ2、高純度化学研究所製）１．２９ｇを混合、粉砕し、窒素雰囲気中、１８００℃で加熱をすることによって、チタンを含有する炭窒化物（９−１−１）約９．４ｇが得られた。【０１７７】
上記反応とは別に、炭化ニオブ（ＮｂＣ、高純度化学研究所製）８．３３ｇ、窒化ニオブ（ＮｂＮ、高純度化学研究所製）０．５０ｇおよび酸化ニオブ（ＩＶ）（ＮｂＯ2、高純度化学研究所製）１．１７ｇを混合、粉砕し、窒素雰囲気中、１８００℃で加熱をすることによって、ニオブを含有する炭窒化物（９−１−２）約９．７ｇが得られた。【０１７８】
得られた炭窒化物（９−１−１）および炭窒化物（９−１−２）を０．５ｇずつとり乳鉢で混合したサンプルを、１容量％の酸素ガス含むアルゴンガスを流しながら、管状炉で、８００℃で１時間加熱することにより、チタンおよびニオブを含有する炭窒酸化物（以下「触媒（９）」とも記す。）約１．１gが得られた。【０１７９】
得られた触媒（９）の元素分析結果を表１に示す。触媒（９）の粉末Ｘ線回折スペクトルより、回折角２θ＝３３°〜４３°の間に、回折線ピークが４つ観測された。【０１８０】
（９−２）燃料電池用電極の製造
前記触媒（９）を用いた以外は実施例１と同様にして燃料電池用電極（９）を得た。【０１８１】
（９−３）酸素還元能の評価
（９−２）で作製された燃料電池用電極（９）を用いた以外は実施例１と同様にして触媒能（酸素還元能）を評価した。【０１８２】
実施例９で作製した燃料電池用電極（９）は、酸素還元開始電位が０．７０Ｖ（ｖｓ．ＮＨＥ）であり、高い酸素還元能を有することがわかった。【０１８３】
［比較例１］
（１０−１）触媒の調製
炭化タンタル（ＴａＣ、高純度化学研究所製）８．３７ｇ、窒化タンタル（ＴａＮ、高純度化学研究所製）０．５０ｇおよび酸化タンタル（ＩＶ）（ＴａＯ2、高純度化学研究所製）１．１３ｇを原料として用いた以外は実施例１の（１−１）に記載と同様の手法で、タンタルを含有する炭窒化物（１０）約９．７ｇを得て、また、得られた炭窒化物（１０）１．０ｇからタンタルを含有する炭窒酸化物（以下「触媒（１０）」とも記す。）約１．０ｇを得た。【０１８４】
得られた触媒（１０）の元素分析結果を表１に示す。触媒（１０）の粉末Ｘ線回折スペクトルを図１３に示す。また、回折角２θ＝３３°〜４３°の拡大図を図１４に示す。回折角２θ＝３３°〜４３°の間に、回折線ピークが２つ観測された。【０１８５】
（１０−２）燃料電池用電極の製造
前記触媒（１０）を用いた以外は実施例１と同様にして燃料電池用電極（１０）を得た。【０１８６】
（１０−３）酸素還元能の評価
（１０−２）で作製された燃料電池用電極（１０）を用いた以外は実施例１と同様にして触媒能（酸素還元能）を評価した。【０１８７】
図１８に、当該測定により得られた窒素飽和雰囲気下、酸素飽和雰囲気下それぞれにおける電流−電位曲線を示す。【０１８８】
比較例１で作製した燃料電池用電極（１０）は、酸素還元開始電位が０．５９Ｖ（ｖｓ．ＮＨＥ）であった。【０１８９】
［比較例２］
（１１−１）触媒の調製
炭化ジルコニウム（ＺｒＣ、高純度化学研究所製）８．３３ｇ、窒化ジルコニウム（ＺｒＮ、高純度化学研究所製）０．５０ｇおよび酸化ジルコニウム（ＩＶ）（ＺｒＯ2、高純度化学研究所製）１．１７ｇを原料として用いた以外は実施例１の（１−１）に記載と同様の手法で、ジルコニウムを含有する炭窒化物（１１）約９．６ｇを得て、得られた炭窒化物（１１）１ｇからジルコニウムを含有する炭窒化物（以下「触媒（１１）」とも記す。）約１．０ｇが得られた。【０１９０】
得られた触媒（１１）の元素分析結果を表１に示す。また、触媒（１１）の粉末Ｘ線回折スペクトルを図１５に示す。また、回折角２θ＝３３°〜４３°の拡大図を図１６に示す。回折角２θ＝３３°〜４３°の間に、回折線ピークが２つ観測された。【０１９１】
（１１−２）燃料電池用電極の製造
前記触媒（１１）を用いた以外は実施例１と同様にして燃料電池用電極（１１）を得た。【０１９２】
（１１−３）酸素還元能の評価
（１１−２）で作製された燃料電池用電極（１１）を用いた以外は実施例１と同様にして触媒能（酸素還元能）を評価した。【０１９３】
比較例２で作製した燃料電池用電極（１１）は、酸素還元開始電位が０．５５Ｖ（ｖｓ．ＮＨＥ）であった。【０１９４】
実施例１〜９、比較例１〜２における触媒の酸素還元特性を表２に示す。【０１９５】
【表１】
0005539892.tif 000002
【０１９６】
【表２】
0005539892.tif 000003
【産業上の利用可能性】
【０１９７】
本発明の触媒は、酸性電解質中や高電位で腐食せず、耐久性に優れ、高い酸素還元能を有するので、燃料電池用触媒層、電極、電極接合体または燃料電池に用いることができる。
【図１】
0005539892.tif 000004
【図２】
0005539892.tif 000005
【図３】
0005539892.tif 000006
【図４】
0005539892.tif 000007
【図５】
0005539892.tif 000008
【図６】
0005539892.tif 000009
【図７】
0005539892.tif 000010
【図８】
0005539892.tif 000011
【図９】
0005539892.tif 000012
【図１０】
0005539892.tif 000013
【図１１】
0005539892.tif 000014
【図１２】
0005539892.tif 000015
【図１３】
0005539892.tif 000016
【図１４】
0005539892.tif 000017
【図１５】
0005539892.tif 000018
【図１６】
0005539892.tif 000019
【図１７】
0005539892.tif 000020
【図１８】
0005539892.tif 000021